(57)【要約】  質量％で、Ｃ：０．０１０％以下、Ｓｉ：２．０％以上４．０％以下、Ｍｎ：０．０５％以上０．５０％以下、Ａｌ：０．２％以上３．０％以下、Ｎ：０．００５％以下、Ｓ：０．００５％以上０．０３０％以下、及びＣｕ：０．５％以上３．０％以下、を含有し、残部がＦｅ及び不可避的不純物からなる。Ｍｎ含有量を［Ｍｎ］、Ｓ含有量を［Ｓ］と表したときに、式（１）が成り立ち、円相当径が０．１μｍ以上１．０μｍ以下の硫化物が１ｍｍ２当たり１．０×１０４個以上１．０×１０６個以下含まれている。  １０≦［Ｍｎ］／［Ｓ］≦５０  ・・・  （１）【特許請求の範囲】
【請求項１】
質量％で、
Ｃ：０．０１０％以下、
Ｓｉ：２．０％以上４．０％以下、
Ｍｎ：０．０５％以上０．５０％以下、
Ａｌ：０．２％以上３．０％以下、
Ｎ：０．００５％以下、
Ｓ：０．００５％以上０．０３０％以下、及び
Ｃｕ：０．５％以上３．０％以下、
を含有し、
残部がＦｅ及び不可避的不純物からなり、
Ｍｎ含有量を［Ｍｎ］、Ｓ含有量を［Ｓ］と表したときに、式（１）が成り立ち、
円相当径が０．１μｍ以上１．０μｍ以下の硫化物が１ｍｍ２当たり１．０×１０４個以上１．０×１０６個以下含まれていることを特徴とする高強度無方向性電磁鋼板。
１０≦［Ｍｎ］／［Ｓ］≦５０  ・・・  （１）
【請求項２】
質量％で、Ｎi：０．５％以上３．０％以下を含有すること特徴とする請求項１に記載の高強度無方向性電磁鋼板。
【請求項３】
質量％で、Ｔｉ、Ｎｂ、Ｖ、Ｚｒ、Ｂ、Ｂｉ、Ｍｏ、Ｗ、Ｓｎ、Ｓｂ、Ｍｇ、Ｃａ、Ｃｅ、Ｃｏ、Ｃｒ、ＲＥＭの１種又は２種以上を合計で０．５％以下含有すること特徴とする請求項１又は２に記載の高強度無方向性電磁鋼板。
【発明の詳細な説明】
【技術分野】
【０００１】
本発明は、電気機器の鉄心材料に好適な高強度無方向性電磁鋼板に関する。
【背景技術】
【０００２】
近年、世界的な電気機器の省エネルギ化の高まりにより、回転機の鉄心材料として用いる無方向性電磁鋼板に対して、より高性能な特性が要求されてきている。特に、最近では、電気自動車等に使用されるモータとして、小型高出力モータの需要が高い。このような電気自動車用モータでは、高速回転を可能にして高いトルクが得られるように設計されている。【０００３】
高速回転モータは、工作機械及び掃除機等の電気機器にも使用されている。但し、電気自動車用の高速回転モータの外形は、電気機器用の高速回転モータの外形よりも大きい。また、電気自動車用の高速回転モータとしては、主にＤＣブラシレスモータが用いられている。ＤＣブラシレスモータでは、ロータの外周近傍に磁石が埋め込まれている。この構造では、ロータの外周部のブリッジ部の幅（ロータの最外周から磁石間の鋼板までの幅）が、場所によっては、１〜２ｍｍと非常に狭い。このため、電気自動車用の高速回転モータには、従来の無方向性電磁鋼板よりも高強度の鋼板が要求されるようになってきている。また、他の用途においても、無方向性電磁鋼板により高い強度が要求されることがある。【０００４】
特許文献１には、Ｓｉに、Ｍｎ及びＮｉを加えて固溶体強化を図った無方向性電磁鋼板が記載されている。しかしながら、この無方向性電磁鋼板によっても十分な強度を得ることができない。また、Ｍｎ及びＮｉの添加に伴って靱性が低下しやすく、十分な生産性及び歩留まりを得ることができない。また、添加される合金の価格が高い。特に、近年では、世界的な需要バランスによってＮｉの価格が高騰している。【０００５】
特許文献２及び３には、炭窒化物を鋼中に分散させて強化を図った無方向性電磁鋼板が記載されている。しかしながら、これらの無方向性電磁鋼板によっても十分な強度を得ることができない。【０００６】
特許文献４には、Ｃｕ析出物を用いて強化を図った無方向性電磁鋼板が記載されている。しかしながら、十分な強度を得ることは困難である。十分な強度を得るためには、Ｃｕを一旦固溶させるために高い温度での焼鈍を行う必要がある。しかし、高温での焼鈍を行うと、結晶粒が粗大化してしまう。つまり、Ｃｕ析出物による析出強化が得られても、結晶粒の粗大化によって強度が低下してしまい、十分な強度が得られない。また、析出強化及び結晶粒の粗大化の相乗効果により破断伸びが著しく低下してしまう。【０００７】
特許文献５には、特許文献４における結晶粒の粗大化の抑制を図った無方向性電磁鋼板が記載されている。この技術では、Ｃ、Ｎｂ、Ｚｒ、Ｔｉ、Ｖ等を含有させている。しかしながら、モータの発熱温度域である１５０℃〜２００℃で炭化物が微細析出し、磁気時効が発生しやすい。【０００８】
特許文献６には、Ａｌ及びＮの析出物により、結晶粒の微細化及びＣｕの析出強化との両立を図った無方向性電磁鋼板が記載されている。しかし、Ａｌが多量に添加されているため、結晶粒の成長を十分に抑制することは困難である。また、Ｎ含有量を高めると、鋳造欠陥が発生しやすい。【０００９】
特許文献７には、Ｃｕを含有させた無方向性電磁鋼板が記載されている。しかし、この技術では、長時間の熱処理等を行っており、良好な破断伸び等を得ることが困難である。
【先行技術文献】
【特許文献】
【００１０】
【特許文献１】特開昭６２−２５６９１７号公報
【特許文献２】特開平０６−３３０２５５号公報
【特許文献３】特開平１０−１８００５号公報
【特許文献４】特開２００４−８４０５３号公報
【特許文献５】国際公開第２００９／１２８４２８号
【特許文献６】特開２０１０−２４５０９号公報
【特許文献７】国際公開第２００５／３３３４９号
【発明の概要】
【発明が解決しようとする課題】
【００１１】
本発明は、良好な磁気特性を得ながら、優れた強度及び破断伸びを得ることができる高強度無方向性電磁鋼板を提供することを目的とする。
【課題を解決するための手段】
【００１２】
本発明は、上述の問題を解決するためになされたものであり、その要旨は、以下のとおりである。【００１３】
（１）  質量％で、
Ｃ：０．０１０％以下、
Ｓｉ：２．０％以上４．０％以下、
Ｍｎ：０．０５％以上０．５０％以下、
Ａｌ：０．２％以上３．０％以下、
Ｎ：０．００５％以下、
Ｓ：０．００５％以上０．０３０％以下、及び
Ｃｕ：０．５％以上３．０％以下、
を含有し、
残部がＦｅ及び不可避的不純物からなり、
Ｍｎ含有量を［Ｍｎ］、Ｓ含有量を［Ｓ］と表したときに、式（１）が成り立ち、
円相当径が０．１μｍ以上１．０μｍ以下の硫化物が１ｍｍ２当たり１．０×１０４個以上１．０×１０６個以下含まれていることを特徴とする高強度無方向性電磁鋼板。
１０≦［Ｍｎ］／［Ｓ］≦５０  ・・・  （１）【００１４】
（２）  質量％で、Ｎi：０．５％以上３．０％以下を含有すること特徴とする（１）に記載の高強度無方向性電磁鋼板。【００１５】
（３）  質量％で、Ｔｉ、Ｎｂ、Ｖ、Ｚｒ、Ｂ、Ｂｉ、Ｍｏ、Ｗ、Ｓｎ、Ｓｂ、Ｍｇ、Ｃａ、Ｃｅ、Ｃｏ、Ｃｒ、ＲＥＭの１種又は２種以上を合計で０．５％以下含有すること特徴とする（１）又は（２）に記載の高強度無方向性電磁鋼板。
【発明の効果】
【００１６】
本発明によれば、Ｃｕ析出物及び硫化物の相互作用により、良好な磁気特性を得ながら、優れた強度及び破断伸びを得ることができる。
【発明を実施するための形態】
【００１７】
本発明者らは、高い温度で焼鈍を行っても結晶粒を微細に保持する技術について、特許文献５及び６とは異なる観点で鋭意検討を行った。この結果、Ｓ含有量及びＭｎ含有量の関係を適切なものとし、所定のサイズの硫化物の量を適切なものとすることにより、高い温度で焼鈍を行っても結晶粒を微細に保持することができることを見出した。この場合、磁気時効を引き起こすような元素は必要とされない。
【００１８】
ここで、本発明に至った実験について説明する。以下、含有量の単位である「％」は「質量％」を意味する。
【００１９】
この実験では、先ず、実験室の真空溶解炉にて、Ｃ：０．００２％、Ｓｉ：３．２％、Ｍｎ：０．２０％、Ａｌ：０．７％、Ｎ：０．００２％、及びＣｕ：１．５％を含有し、更に、表１に示す量のＳを含有し、残部がＦｅ及び不可避的不純物からなる鋼を溶製し、この鋼から鋼片（スラブ）を作製した。表１中の［Ｍｎ］はＭｎ含有量（０．２０％）を示し、［Ｓ］はＳ含有量を示している。次いで、鋼片に１１００℃で６０分間の加熱を施し、直ちに熱間圧延を行って、厚さが２．０ｍｍの熱延板を得た。その後、熱延板に１０５０℃で１分間の熱延板焼鈍を施し、酸洗を行い、一回の冷間圧延を行って、厚さが０．３５ｍｍの冷延板を得た。続いて、冷延板に８００℃〜１０００℃で３０秒間の仕上焼鈍を施した。仕上焼鈍の温度を表１に示す。
【００２０】
次いで、得られた無方向性電磁鋼板中の硫化物の個数密度を測定した。このとき、測定対象は、円相当径が０．１μｍ以上１．０μｍ以下のものとした。また、降伏応力、破断伸び及び鉄損も測定した。鉄損としては、鉄損Ｗ１０／４００を測定した。ここで、鉄損Ｗ１０／４００は、周波数が４００Ｈｚ、最大磁束密度が１．０Ｔの条件下での鉄損である。これらの結果も表１に示す。
【００２１】
【表１】
2012141206.tif 000002
【００２２】
表１に示すように、［Ｍｎ］／［Ｓ］の値が１０以上５０以下の素材符号Ｂ、Ｃ及びＤで良好な特性が得られた。ただし、素材符号Ｂでも仕上焼鈍を１０００℃で行った場合には、硫化物の個数密度が低く、破断伸びが低かった。全体的に、同一素材であっても、仕上焼鈍の温度が高くなると硫化物の個数密度が低下する傾向がある。これは、仕上焼鈍中に硫化物が粗大化するためであると考えられる。そして、硫化物が粗大化すると、結晶粒の成長に対する抑止力が弱まる。この考え方は、素材符号Ｂで仕上焼鈍を１０００℃で行った場合の結果にも当てはまる。すなわち、この例では、仕上焼鈍の温度が１０００℃と高かったために、硫化物が粗大化し、硫化物の個数密度が低くなり、結晶粒の成長が十分に抑制されなかったと考えられる。
【００２３】
一方、［Ｍｎ］／［Ｓ］の値が５０超の素材符号Ａでは、破断伸びが低く、かつ、降伏応力が低かった。これは、［Ｍｎ］／［Ｓ］が高いために、硫化物の個数密度が低く、結晶粒の成長が進んだためであると考えられる。
【００２４】
また、［Ｍｎ］／［Ｓ］の値が１０未満の素材符号Ｅでは、鉄損が著しく高かった。これは、［Ｍｎ］／［Ｓ］が低いために、硫化物の個数密度が高く、結晶粒の成長が著しく抑制されたためであると考えられる。また、仕上焼鈍の温度を９００℃とした場合には、鉄損が高いだけでなく、破断伸びが低かった。これは、硫化物の個数密度が極端に高いため、結晶粒の成長だけでなく、再結晶が阻害されたためであると考えられる。
【００２５】
以上の実験結果により、Ｓ含有量、［Ｍｎ］／［Ｓ］及び硫化物の個数密度を所定の範囲内に収めることにより、鉄損、強度及び延性のいずれもが優れた高強度無方向性電磁鋼板を得ることができるといえる。このようなバランスが優れた特性は、従来の炭窒化物を活用した鋼板や、単にＣｕのみを添加した鋼板では得られなかった特性である。
【００２６】
次に、本発明における数値の限定理由について説明する。
【００２７】
Ｃは結晶粒の微細化に有効であるものの、無方向性電磁鋼板の温度が２００℃程度となると、炭化物を生成し鉄損を悪化させる。例えば、無方向性電磁鋼板が電気自動車用の高速回転モータに用いられた場合、この程度の温度に達しやすい。そして、Ｃ含有量が０．０１０％超であると、このような磁気時効が顕著となる。従って、Ｃ含有量は０．０１０％以下とし、より好ましくは０．００５％以下とする。
【００２８】
Ｓｉは渦電流損の低減に有効である。Ｓｉは固溶強化にも有効である。しかし、Ｓｉ含有量が２．０％未満であると、これらの効果が不十分となる。その一方で、Ｓｉ含有量が４．０％超であると、無方向性電磁鋼板の製造時の冷間圧延が困難になりやすい。従って、Ｓｉ含有量は２．０％以上４．０％以下とする。
【００２９】
ＭｎはＳと反応して硫化物を生成する。本発明では、硫化物を用いて結晶粒が制御されるため、Ｍｎは重要な元素である。Ｍｎ含有量が０．０５％未満であると、Ｓの固定が不十分となって熱間脆化が生じる。その一方で、Ｍｎ含有量が０．５０％超であると、結晶粒の成長を十分に抑制することが困難となる。従って、Ｍｎ含有量は０．０５％以上０．５０％以下とする。
【００３０】
Ａｌは、Ｓｉと同様に、渦電流損の低減及び固溶強化に有効である。また、Ａｌは、窒化物を粗大に析出させて無害化する作用も呈する。しかし、Ａｌ含有量が０．２％未満であると、これらの効果が不十分となる。その一方で、Ａｌ含有量が３．０％超であると、無方向性電磁鋼板の製造時の冷間圧延が困難になりやすい。従って、Ａｌ含有量は０．２％以上３．０％以下とする。
【００３１】
ＮはＴｉＮ等の窒化物を生成し、鉄損を悪化させる。特に、Ｎ含有量が０．００５％超の場合に鉄損の悪化が顕著である。従って、窒素含有量は０．００５％以下とする。
【００３２】
Ｃｕは析出強化によって強度を向上させる。しかし、Ｃｕ含有量が０．５％未満であると、Ｃｕのほぼ全量が固溶して析出強化の効果が得られない。その一方で、Ｃｕ含有量が３．０％超であっても、効果が飽和して、含有量に見合うほどの効果が得らえない。従って、Ｃｕ含有量は０．５％以上３．０％以下である。
【００３３】
ＳはＭｎと反応して硫化物を生成する。本発明では、硫化物を用いて結晶粒が制御されるため、Ｓは重要な元素である。Ｓ含有量が０．００５％未満であると、この効果が十分に得られない。その一方で、Ｓ含有量が０．０３０％超であっても、効果が飽和して、含有量に見合うほどの効果が得らえない。また、Ｓ含有量が高くなるほど、熱間脆化が生じやすい。従って、Ｓ含有量は０．００５％以上０．０３０％以下とする。
【００３４】
［Ｍｎ］／［Ｓ］は、本発明において、良好な降伏応力、破断伸び及び鉄損を得るために重要なパラメータである。［Ｍｎ］／［Ｓ］が５０超であると、結晶粒の成長を抑制する効果が不十分となり、降伏応力及び破断伸びが低下する。その一方で、［Ｍｎ］／［Ｓ］が１０未満であると、破断伸びが著しく低下するとともに、鉄損が著しく悪化する。従って、［Ｍｎ］／［Ｓ］は１０以上５０以下とする。つまり、Ｍｎ含有量を［Ｍｎ］、Ｓ含有量を［Ｓ］と表したときに、式（１）が成り立つこととする。
１０≦［Ｍｎ］／［Ｓ］≦５０  ・・・  （１）
【００３５】
Ｎｉは鋼板をあまり脆化させずに高強度化できる有効な元素である。ただし、Ｎｉは高価であるため、必要に応じて含有させることが好ましい。Ｎｉが含有される場合、十分な効果を得るために、その含有量は０．５％以上であることが好ましく、コストを考慮して３．０％以下であることが好ましい。また、Ｎｉには、Ｃｕの含有に伴うヘゲ疵を抑制する効果もある。この効果を得るために、Ｎｉ含有量は、Ｃｕ含有量の１／２以上であることが好ましい。
【００３６】
また、Ｓｎには集合組織の改善及び焼鈍時の窒化及び酸化を抑制する効果がある。特に、Ｃｕの含有によって低下する磁束密度を集合組織の改善によって補償する効果が大きい。この効果を得るために、Ｓｎが０．０１％以上０．１０％以下の範囲で含有されていてもよい。
【００３７】
また、その他の微量元素については、不可避的に含まれる程度の量に加え、様々な目的で添加しても本発明の効果は何ら損なわれるものではない。これらの微量元素についての不可避的な含有量は通常、各元素とも０．００５％以下程度であるが、様々な目的で０．０１％以上を添加することが可能である。この場合もコストや磁気特性との兼ね合いから、Ｔｉ、Ｎｂ、Ｖ、Ｚｒ、Ｂ、Ｂｉ、Ｍｏ、Ｗ、Ｓｎ、Ｓｂ、Ｍｇ、Ｃａ、Ｃｅ、Ｃｏ、Ｃｒ、ＲＥＭの１種又は２種以上を合計で０．５％以下含有することができる。
【００３８】
次に、硫化物の個数密度について説明する。上述の実験結果から明らかなように、円相当径が０．１μｍ以上１．０μｍ以下の硫化物の個数密度には、破断伸び及び鉄損の観点から適正な範囲が存在する。この個数密度が１．０×１０４個／ｍｍ２未満であると、硫化物が不足して、結晶粒の成長を十分に抑制することができず、良好な鉄損が得られるものの破断伸びが極端に低下する。その一方で、この個数密度が１．０×１０６個／ｍｍ２超であると、結晶粒の成長が過剰に抑制されて鉄損が極端に悪化する。更に再結晶まで抑制されることもあり、この場合には、鉄損のみならず破断伸びも悪化する。従って、円相当径が０．１μｍ以上１．０μｍ以下の硫化物の個数密度は、１．０×１０４個／ｍｍ２以上１．０×１０６個／ｍｍ２以下とする。
【００３９】
これらの条件が満たされる場合、例えば、降伏応力は７００ＭＰａ以上となりやすく、破断伸びは１０％以上となりやすい。また、好ましい条件が満たされる場合、破断伸びは１２％以上となりやすい。また、例えば、再結晶面積率は５０％以上となりやすく、鋼板の厚さをｔ（ｍｍ）とすると、鉄損Ｗ１０／４００は１００×ｔ以下となりやすい。
【００４０】
次に、本発明の実施形態に係る高強度無方向性電磁鋼板の製造方法について説明する。
【００４１】
本実施形態では、先ず、上記の組成のスラブを１１５０℃〜１２５０℃程度で加熱し、熱間圧延を行って熱延板を作製し、熱延板をコイル状に巻き取る。次いで、熱延板を巻き解きながら冷間圧延して冷延板を作製し、冷延板をコイル状に巻き取る。その後、仕上焼鈍を行う。そして、このようにして得られた鋼板の表面に絶縁皮膜を形成する。つまり、本実施形態に係る製造方法は、おおむね公知の無方向性電磁鋼板の製造方法に準じる。
【００４２】
各処理の条件は特に限定されるものではないが、以下に示すように好ましい範囲が存在する。例えば、熱間圧延の仕上温度は１０００℃以上であることが好ましく、巻取温度は６５０℃以下であることが好ましく、いずれも、Ｍｎ、Ｓ及びＣｕの含有量に応じて適宜決定することが好ましい。上記の硫化物の個数密度を得るためである。仕上温度が低すぎたり、巻取温度が高すぎたりすると、微細なＭｎＳが過剰に析出することがある。この場合、仕上焼鈍時の結晶粒の成長が過剰に抑制されて、良好な鉄損が得られなくなることがある。
【００４３】
仕上焼鈍の温度は、おおむね８００℃〜１１００℃とすることが好ましく、時間は６００秒間未満とすることが好ましい。また、仕上焼鈍では、連続焼鈍を行うことが好ましい。
【００４４】
磁束密度の向上の観点から、冷間圧延の前に熱延板焼鈍を行うことが好ましい。この条件は特に限定されないが、１０００℃〜１１００℃の範囲内で３０秒間以上とすることが好ましい。この温度範囲内で熱延板焼鈍を行うことにより、熱延板中のＭｎＳを適度に成長させ、長手方向におけるＭｎＳの析出の程度のばらつきを小さくすることができる。この結果、仕上焼鈍後においても長手方向に安定した特性が得られる。熱延板焼鈍の温度が１０００℃未満であるか、時間が３０秒間未満であると、これらの効果が小さい。その一方で、熱延板焼鈍の温度が１１００℃超であると、硫化物の一部が固溶し、仕上焼鈍後の結晶粒径が細かくなり過ぎて、良好な鉄損が得られなくなることがある。
【実施例】
【００４５】
次に、本発明者らが行った実験について説明する。これらの実験における条件等は、本発明の実施可能性及び効果を確認するために採用した例であり、本発明は、これらの例に限定されるものではない。【００４６】
先ず、実験室の真空溶解炉にて、Ｓｉ：３．３％、Ｍｎ：０．１０％、Ａｌ：０．８％、Ｎ：０．００２％、及びＣｕ：１．２％を含有し、更に、表２に示す量のＮｉ及びＳを含有し、残部がＦｅ及び不可避的不純物からなる鋼を溶製し、この鋼から鋼片（スラブ）を作製した。次いで、鋼片に１１００℃で６０分間の加熱を施し、直ちに熱間圧延を行って、厚さが２．０ｍｍの熱延板を得た。その後、熱延板に１０２０℃で６０秒間の熱延板焼鈍を施し、酸洗を行い、一回の冷間圧延を行って、厚さが０．３０ｍｍの冷延板を得た。続いて、冷延板に９００℃で４５秒間の仕上焼鈍を施した。【００４７】
次いで、得られた無方向性電磁鋼板中の硫化物の個数密度を測定した。このとき、測定対象は、円相当径が０．１μｍ以上１．０μｍ以下のものとした。また、降伏応力、破断伸び及び鉄損も測定した。鉄損としては、鉄損Ｗ１０／４００を測定した。これらの結果も表２に示す。【００４８】
【表２】
2012141206.tif 000003
【００４９】
表２に示すように、［Ｍｎ］／［Ｓ］の値が１０以上５０以下で硫化物の個数密度が１．０×１０４個以上１．０×１０６個以下の素材符号ｂ、ｃ及びｄにおいて、良好な降伏強度、破断伸び及び鉄損が得られた。また、Ｎｉ含有量が１．０％の素材符号ｇ、ｈ及びｉでは、Ｎｉ含有量が％の０．０２％（実質的にＮｉ無添加）の素材符号ｂ、ｃ及びｄと比較して、同等の破断伸び及び鉄損が得られ、更に、約５０ＭＰａ高い降伏強度が得られた。Ｎｉ含有量が２．５％の素材符号ｌ、ｍ及びｎでは、Ｎｉ含有量が％の０．０２％（実質的にＮｉ無添加）の素材符号ｂ、ｃ及びｄと比較して、同等の破断伸び及び鉄損が得られ、更に、約１００ＭＰａ高い降伏強度が得られた。【００５０】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【産業上の利用可能性】
【００５１】
本発明は、例えば、電磁鋼板製造産業及びモータ等の電磁鋼板利用産業において利用することができる。
【手続補正書】
【提出日】平成25年2月7日(2013.2.7)
【手続補正１】
【補正対象書類名】特許請求の範囲
【補正対象項目名】全文
【補正方法】変更
【補正の内容】
【特許請求の範囲】
【請求項１】
質量％で、
Ｃ：０．０１０％以下、
Ｓｉ：２．０％以上４．０％以下、
Ｍｎ：０．０５％以上０．５０％以下、
Ａｌ：０．２％以上３．０％以下、
Ｎ：０．００５％以下、
Ｓ：０．００５％以上０．０３０％以下、及び
Ｃｕ：０．５％以上３．０％以下、
を含有し、
残部がＦｅ及び不可避的不純物からなり、
Ｍｎ含有量を［Ｍｎ］、Ｓ含有量を［Ｓ］と表したときに、式（１）が成り立ち、
円相当径が０．１μｍ以上１．０μｍ以下の硫化物が１ｍｍ2当たり１．０×１０4個以上１．０×１０6個以下含まれており、
１０００℃以上の仕上温度、かつ６５０℃以下の巻取温度で熱間圧延が行われていることを特徴とする高強度無方向性電磁鋼板。
１０≦［Ｍｎ］／［Ｓ］≦５０  ・・・  （１）
【請求項２】
質量％で、Ｎi：０．５％以上３．０％以下を含有すること特徴とする請求項１に記載の高強度無方向性電磁鋼板。
【請求項３】
Ｃｕの析出物を含有することを特徴とする請求項１又は２に記載の高強度無方向性電磁鋼板。
【手続補正２】
【補正対象書類名】明細書
【補正対象項目名】００１３
【補正方法】変更
【補正の内容】
【００１３】
（１）  質量％で、
Ｃ：０．０１０％以下、
Ｓｉ：２．０％以上４．０％以下、
Ｍｎ：０．０５％以上０．５０％以下、
Ａｌ：０．２％以上３．０％以下、
Ｎ：０．００５％以下、
Ｓ：０．００５％以上０．０３０％以下、及び
Ｃｕ：０．５％以上３．０％以下、
を含有し、
残部がＦｅ及び不可避的不純物からなり、
Ｍｎ含有量を［Ｍｎ］、Ｓ含有量を［Ｓ］と表したときに、式（１）が成り立ち、
円相当径が０．１μｍ以上１．０μｍ以下の硫化物が１ｍｍ2当たり１．０×１０4個以上１．０×１０6個以下含まれており、
１０００℃以上の仕上温度、かつ６５０℃以下の巻取温度で熱間圧延が行われていることを特徴とする高強度無方向性電磁鋼板。
１０≦［Ｍｎ］／［Ｓ］≦５０  ・・・  （１）
【手続補正３】
【補正対象書類名】明細書
【補正対象項目名】００１５
【補正方法】変更
【補正の内容】
【００１５】
（３）  Ｃｕの析出物を含有すること特徴とする（１）又は（２）に記載の高強度無方向性電磁鋼板。
【国際調査報告】
2012141206.tif 000004
2012141206.tif 000005
2012141206.tif 000006
2012141206.tif 000007